(57)【特許請求の範囲】
【請求項１】
磁性を有する芯材粒子と該芯材粒子表面を被覆する被覆層とからなる静電潜像現像剤用キャリアであって、
該被覆層中に導電性微粒子を含有し、
該被覆層中の樹脂成分が、少なくとも下記二種のモノマーを含む共重合体を加熱処理して得られた樹脂を含み、
キャリアの動的抵抗が１×１０６Ω・ｃｍ以上１×１０９Ω・ｃｍ以下であることを特徴とする静電潜像現像剤用キャリア。
【化１】
0005578426.tif 000020
【化２】
0005578426.tif 000021
（式中において、Ｒ１、ｍ、Ｒ２、Ｒ３、Ｘ、及びＹは以下に該当するものを示す。）
Ｒ１：水素原子、またはメチル基
ｍ：１〜８の整数
Ｒ２：炭素原子数１〜４のアルキル基
Ｒ３は、炭素数１〜８のアルキル基、または炭素数１〜４のアルコキシ基
Ｘ＝１０〜９０モル％
Ｙ＝１０〜９０モル％
【請求項２】
前記導電性微粒子の粉体比抵抗が１〜５０Ω・ｃｍであることを特徴とする請求項１に記載の静電潜像現像剤用キャリア。
【請求項３】
前記被覆層中に前記導電性微粒子が前記樹脂に対し１０〜７０質量％含まれていることを特徴とする請求項１又は２に記載の静電潜像現像剤用キャリア。
【請求項４】
前記導電性微粒子が、基体の表面に少なくとも二酸化ズズを含む被覆層を有する導電性微粒子であることを特徴とする請求項１乃至３のいずれかに記載の静電潜像現像剤用キャリア。
【請求項５】
前記被覆層中の樹脂成分が、下記構造を有する共重合体を加熱処理して得られた樹脂を含むことを特徴とする請求項１〜４のいずれかに記載の静電潜像現像剤用キャリア。
【化３】
0005578426.tif 000022
（式中において、Ｒ１、ｍ、Ｒ２、Ｒ３、Ｘ、Ｙ、及びＺは以下に該当するものを示す。）
Ｒ１：水素原子、またはメチル基
ｍ：１〜８の整数
Ｒ２：炭素原子数１〜４のアルキル基
Ｒ３は、炭素数１〜８のアルキル基、または炭素数１〜４のアルコキシ基
Ａ成分：
【化４】
0005578426.tif 000023
Ｘ＝１０〜４０モル％である。
Ｂ成分：
【化５】
0005578426.tif 000024
Ｙ＝１０〜４０モル％である。
Ｃ成分：
【化６】
0005578426.tif 000025
Ｚ＝３０〜８０モル％であり、
かつ、６０モル％＜Ｙ＋Ｚ＜９０モル％である。
【請求項６】
前記加熱処理時の熱処理温度が１００〜３５０℃であることを特徴とする請求項１乃至５のいずれかに記載の静電潜像現像剤用キャリア。
【請求項７】
体積固有抵抗が１×１０９Ω・ｃｍ以上１×１０１７Ω・ｃｍ以下であることを特徴とする請求項１〜６のいずれかに記載の静電潜像現像剤用キャリア。
【請求項８】
前記被覆層は、平均膜厚が０．０５μｍ以上４μｍ以下であることを特徴とする請求項１乃至７のいずれかに記載の静電潜像現像剤用キャリア。
【請求項９】
前記芯材粒子は、重量平均粒径が２０μｍ以上６５μｍ以下であることを特徴とする請求項１乃至８のいずれかに記載の静電潜像現像剤用キャリア。
【請求項１０】
１ｋＯｅの磁場における磁化が４０Ａｍ２／ｋｇ以上９０Ａｍ２／ｋｇ以下であることを特徴とする請求項１乃至９のいずれかに記載の静電潜像現像剤用キャリア。
【請求項１１】
請求項１乃至１０のいずれかに記載のキャリアとトナーからなることを特徴とする静電潜像現像剤。
【請求項１２】
前記トナーが、カラートナーであることを特徴とする請求項１１に記載の静電潜像現像剤。
【請求項１３】
請求項１１又は１２に記載の現像剤を有することを特徴とする現像剤入り容器。
【請求項１４】
静電潜像担持体上に静電潜像を形成する工程と、該静電潜像担持体上に形成された静電潜像を請求項１１又は１２に記載の静電潜像現像剤を用いてトナー像を形成する工程と、該静電潜像担持体上に形成されたトナー像を記録媒体に転写する工程と、該記録媒体に転写されたトナー像を定着させる工程とを有することを特徴とする画像形成方法。
【請求項１５】
静電潜像を形成する静電潜像担持体と、形成された静電潜像を請求項１１又は１２に記載の静電潜像現像剤を用いてトナー像に現像する現像手段と、該トナー像を記録媒体に転写する転写手段と、該記録媒体に転写されたトナー像を定着させる定着手段とを有することを特徴とする画像形成装置
【請求項１６】
静電潜像担持体、該静電潜像担持体上に形成された静電潜像を請求項１１又は１２に記載の静電潜像現像剤を用いて現像する手段が少なくとも一体に支持されていることを特徴とするプロセスカートリッジ。
【請求項１７】
請求項１乃至１０のいずれかに記載のキャリアとトナーからなる補給用静電潜像現像剤であって、前記キャリアとトナーの配合割合が、キャリア１質量部に対してトナーが２〜５０重量部であることを特徴とする補給用静電潜像現像剤。
【発明の詳細な説明】
【技術分野】
【０００１】
本発明は、電子写真法、静電記録法に使用される二成分現像剤に用いられる静電潜像現像用キャリア、それを用いた静電潜像現像剤、現像剤入り容器、静電潜像現像方法、静電潜像現像剤を備えるプロセスカートリッジ、画像形成装置及び補給用現像剤に関する。
【背景技術】
【０００２】
電子写真方式による画像形成では、光導電性物質等の静電潜像担持体上に静電潜像を形成し、この静電潜像に対して、帯電したトナーを付着させてトナー像を形成した後、トナー像を記録媒体に転写し、定着され、出力画像となる。近年、電子写真方式を用いた複写機やプリンタの技術は、モノクロからフルカラーへの展開が急速になりつつあり、フルカラーの市場は拡大する傾向にある。
【０００３】
フルカラー画像形成では、一般に、イエロー、マゼンタ、シアンの３色のカラートナー又はこれに黒色を加えた４色のカラートナーを積層させて全ての色の再現を行う。したがって、色再現性に優れ、鮮明なフルカラー画像を得るためには、定着されたトナー像の表面を平滑にして光散乱を減少させる必要がある。このような理由から、従来のフルカラー複写機等の画像光沢は、１０〜５０％の中〜高光沢のものが多かった。
【０００４】
一般に、乾式のトナー像を記録媒体に定着させる方法としては、平滑な表面を持ったローラやベルトを加熱し、トナーと圧着する接触加熱定着方法が多用されている。このような方法は、熱効率が高く、高速定着が可能であり、カラートナーに光沢や透明性を与えることが可能である反面、加熱定着部材の表面と溶融状態のトナーとを加圧下で接触させた後、剥離するために、トナー像の一部が定着ローラ表面に付着して別の画像上に転移する、いわゆるオフセット現象が生じる。
【０００５】
このようなオフセット現象を防止することを目的として、離型性に優れたシリコーンゴムやフッ素樹脂で定着ローラの表面を形成し、さらにその定着ローラ表面にシリコーンオイル等のトナー固着防止用オイルを塗布する方法が一般に採用されている。しかしながら、このような方法は、トナーのオフセットを防止する点では極めて有効であるが、オイルを供給するための装置が必要であり、定着装置が大型化するという問題がある。
【０００６】
このため、モノクロ画像形成では、溶融したトナーが内部破断しないように、溶融時の粘弾性が大きく、離型剤を含有するトナーを用いることにより、定着ローラにオイルを塗布しないオイルレスシステム、或いはオイルの塗布量を微量とするシステムが採用される傾向にある。
【０００７】
一方、フルカラー画像形成においても、モノクロ画像形成と同様に、定着装置の小型化、構成の簡素化の目的で、オイルレスシステムが採用される傾向がある。しかしながら、フルカラー画像形成では、定着されたトナー像の表面を平滑にするために、溶融時のトナーの粘弾性を低下させる必要があるため、光沢のないモノクロ画像形成の場合よりもオフセットが発生しやすく、オイルレスシステムの採用が困難になる。また、離型剤を含有するトナーを用いると、トナーの付着性が高まり、記録媒体への転写性が低下する。さらに、トナーのフィルミングが発生して、帯電性が低下することにより、耐久性が低下するという問題がある。
【０００８】
一方、キャリアとしては、トナーのフィルミングの防止、均一な表面の形成、表面の酸化の防止、感湿性の低下の防止、現像剤の寿命の延長、感光体の表面への付着の防止、感光体のキズあるいは摩耗からの保護、帯電極性の制御、帯電量の調節等の目的で、キャリア芯材表面に、表面エネルギーの低い樹脂、例えばフッ素樹脂、シリコーン樹脂などをコートすることによりキャリアの長寿命化がはかられてきた。
【０００９】
低表面エネルギーの樹脂を被覆したキャリアの例としては、特許文献１の特開昭５５−１２７５６９：常温硬化型シリコーン樹脂と正帯電性窒素樹脂で被覆したキャリア、特許文献２の特開昭５５−  １５７７５１：変性シリコーン樹脂を少なくとも１種含有した被覆材をコートしたキャリア、特許文献３の特開昭５６−１４０３５８：常温硬化型シリコーン樹脂およびスチレン・アクリル樹脂を含有した樹脂被覆層を有するキャリア、特許文献４の特開昭５７−９６３５５：核粒子表面を２層以上のシリコーン樹脂でコートし、層間に接着性がないようにしたキャリア、特許文献５の特開昭５７−９６３５６：核粒子表面にシリコーン樹脂を多層塗布したキャリア、特許文献６の特開昭５８−２０７０５４：炭化ケイ素を含有するシリコーン樹脂で表面を被覆したキャリア、特許文献７の特開昭６１−１１０１６１：２０ｄｙｎ／ｃｍ以下の臨界表面張力を示す材料で被覆した正帯電性キャリア、特許文献８の特開昭６２−２７３５７６：フッ素アルキルアクリレートを含有する被覆材でコートしたキャリアと、含クロムアゾ染料を含くむトナーからなる現像剤のようなものがあげられる。
【００１０】
また、縮合反応性のシラノール基又はその前駆体（例えばハロシリル基、アルコキシシリル基等の加水分解性基等）を有するシロキサン系材料を含む塗工液を、チタン系触媒を用いてポリシロキサン材料に縮合させてなる被覆層をキャリア芯材粒子表面に設けることは従来公知であり、例えば、特許文献９の特開２００１−９２１８９号公報には、有機チタン系触媒を含有するシリコーン系樹脂を芯材粒子の周囲に被覆してなるものが開示されており、チタン系触媒の例としてジイソプロポキシビス（アセチルアセトンネート）、テトライソプロポキシチタン、イソプロポキシ（２−エチルヘキサンジオラト）チタン、ビス（アクリロイルオキシ）イソプロポキシイソステアロイルオキシチタン、ビス（２，４−ペンタンジオナト）（１，３−プロパンジオナト）チタン等と同効なものとして羅列されている。また、特許文献１０の特開平０６−２２２６２１号公報には、オルガノポリシロキサンと、オルガノシランと、チタン（例えば前記テトライソプロポキシチタン）、錫（例えば本明細書記載の比較例３で示されるジブチル錫ジアセテート）、亜鉛、コバルト、鉄、アルミニウム系化合物及びアミン類からなる群の中から選択される少なくとも１種である硬化触媒からなる被覆性組成物を主成分とするコーティング剤を、芯材粒子の表面に被覆してなるものが開示されている。さらに、特許文献１１の特開２００６−３３７８２８号公報には、芯材粒子の表面が、４級アンモニウム塩触媒、アルミニウム触媒又はチタン触媒（具体的には前記ジイソプロポキシビス（アセチルアセトンネート））を含有するシリコーン樹脂又は変性シリコーン樹脂で被覆されているものが開示されている。
【００１１】
しかしながら、近年は高画質化の為にトナーが小粒径化する傾向にあり、また、プリント速度の高速化も相まって、キャリアへのトナースペントが一段と生じ易くなっている。更にトナーにワックスを含有させてメンテナンスを容易にした現像剤の場合には、トナースペント量が非常に多くなり、トナー帯電量の低下、トナー飛散および地肌汚れに対する余裕度が低下しているのが現状である。耐久性のあるキャリア被覆を得るには、表面エネルギーの小さい樹脂材料を芯材に強固に被覆することが有効であるが、一般に、表面エネルギーの小さい樹脂は芯材に対しても強固に被覆し難い傾向がある。より強固に被覆するためには、例えばテフロン（登録商標）加工に見られるように、より高温での焼付塗工や架橋・硬化が考えられるが、電子写真現像用キャリアの場合、高温処理は芯材のキュリー点という律則条件により磁性を損なう虞れがあって、他分野での被覆と異なり、安易に用いることはできない。
【００１２】
フルカラー電子写真システムでは、キャリアのトナースペントやコート被膜削れ・剥がれが起こると、キャリア抵抗や現像剤の汲み上げ量が変化し、画像濃度、特にハイライト部の濃度が変化し、また、被膜の削れによるフィラーの離脱などによって、カラートナー（特にイエロートナー）が色汚れし、高画質が維持出来ないのが現状である。
【００１３】
また、被覆層を形成する際にブロッキングが発生したり、耐久性が低下したりするという問題がある。
【発明の概要】
【発明が解決しようとする課題】
【００１４】
本発明は、上記の従来技術が有する問題に鑑みてなされたものであり、長期に渡り安定した帯電付与能力を有し、膜の硬度及び靭性の双方に優れ、トナースペント性、被膜の耐摩耗性（削れ・剥がれ）に優れるキャリア、該キャリアを有する現像剤及び該現像剤を有する現像剤入り容器、該現像剤を用いる画像形成方法並びに画像形成装置、プロセスカートリッジ及び該現像剤を有する補給用現像剤を提供することを目的とする。
【課題を解決するための手段】
【００１５】
本発明者らは、忌避性（Repellency）基を含む特定のアクリルシロキサン構造部分を有する特定成分Ａと、脱水縮合性のあるシラノール基又はシラノール前駆体基構造部分を有する特定のアクリルシリコン成分Ｂとを少なくとも有する共重合体で被覆され、加熱処理された芯材粒子からなるキャリアが、その余の樹脂で被覆されたキャリアの比し、トナースペント性の向上を始めとする様々な利点があることを見いだしたが、さらに、検討した結果、キャリアの動的抵抗を制御することにより、画像品質（画像濃度の維持）が大幅に向上し、高精細な画像が得られることを見いだし、本発明を完成することに至った。
したがって、本発明によれば、以下に示す静電潜像現像剤用キャリア、現像剤、現像剤入り容器、画像形成方法、画像形成装置、プロセスカートリッジ及び補給用現像剤が提供される。
【００１６】
すなわち、上記課題は以下の本発明の（１）〜（１７）によって解決される。
（１）「磁性を有する芯材粒子と該芯材粒子表面を被覆する被覆層とからなる静電潜像現像剤用キャリアであって、該被覆層中に導電性微粒子を含有し、該被覆層中の樹脂成分が、少なくとも下記二種のモノマーを含む共重合体を加熱処理して得られた樹脂を含み、キャリアの動的抵抗が１×１０６Ω・ｃｍ以上１×１０９Ω・ｃｍ以下であることを特徴とする静電潜像現像剤用キャリア。
【００１７】
【化１】
0005578426.tif 000002
【００１８】
【化２】
0005578426.tif 000003
（式中において、Ｒ１、ｍ、Ｒ２、Ｒ３、Ｘ、及びＹは以下に該当するものを示す。）
Ｒ１：水素原子、またはメチル基
ｍ：１〜８の整数
Ｒ２：炭素原子数１〜４のアルキル基
Ｒ３は、炭素数１〜８のアルキル基、または炭素数１〜４のアルコキシ基
Ｘ＝１０〜９０モル％
Ｙ＝１０〜９０モル％
（２）「前記導電性微粒子の粉体比抵抗が１〜５０Ω・ｃｍであることを特徴とする前記第（１）項に記載の静電潜像現像剤用キャリア」、
（３）「前記被覆層中に前記導電性微粒子が前記樹脂に対し１０〜７０質量％含まれていることを特徴とする前記第（１）項又は第（２）項に記載の静電潜像現像剤用キャリア。
（４）「記導電性微粒子が、基体の表面に少なくとも二酸化ズズを含む被覆層を有する導電性微粒子であることを特徴とする前記第（１）項乃至第（３）項のいずれかに記載の静電潜像現像剤用キャリア」、
（５）「前記被覆層中の樹脂成分が、下記構造を有する共重合体を加熱処理して得られた樹脂を含むことを特徴とする前記第（１）項乃至第（４）項のいずれかに記載の静電潜像現像剤用キャリア。
【００１９】
【化３】
0005578426.tif 000004
（式中において、R1、ｍ、R2、R3、X、Y、及びZは以下に該当するものを示す。）
Ｒ１：水素原子、またはメチル基
ｍ：１〜８の整数
Ｒ２：炭素原子数１〜４のアルキル基
Ｒ３は、炭素数１〜８のアルキル基、または炭素数１〜４のアルコキシ基
Ａ成分：
【００２０】
【化４】
0005578426.tif 000005
Ｘ＝１０〜４０モル％である。
Ｂ成分：
【００２１】
【化５】
0005578426.tif 000006
Ｙ＝１０〜４０モル％である。
Ｃ成分：
【００２２】
【化６】
0005578426.tif 000007
Ｚ＝３０〜８０モル％であり、
かつ、６０モル％＜Ｙ＋Ｚ＜９０モル％である」、
【００２３】
（６）「前記加熱処理時の熱処理温度が１００〜３５０℃であることを特徴とする前記第（１）項乃至第（５）項のいずれかに記載の静電潜像現像剤用キャリア」、
（７）「体積固有抵抗が１×１０９Ω・ｃｍ以上１×１０１７Ω・ｃｍ以下であることを特徴とする前記第（１）項乃至第（６）項のいずれかに記載の静電潜像現像剤用キャリア」、
（８）「前記被覆層は、平均膜厚が０．０５μｍ以上４μｍ以下であることを特徴とする前記第（１）乃至第（７）項のいずれかに記載の静電潜像現像剤用キャリア」、
（９）「前記芯材粒子は、重量平均粒径が２０μｍ以上６５μｍ以下であることを特徴とする前記第（１）乃至第（８）項のいずれかに記載の静電潜像現像剤用キャリア」、
（１０）「１ｋＯｅの磁場における磁化が４０Ａｍ２／ｋｇ以上９０Ａｍ２／ｋｇ以下であることを特徴とする前記第（１）項乃至第（９）項のいずれかに記載の静電潜像現像剤用キャリア」、
（１１）「前記第（１）項乃至第（１０）項のいずれかに記載のキャリアとトナーからなることを特徴とする静電潜像現像剤」、
（１２）「前記トナーが、カラートナーであることを特徴とする前記第（１１）項に記載の静電潜像現像剤」、
（１３）「前記第（１１）又は第（１２）に記載の現像剤を有することを特徴とする現像剤入り容器」、
（１４）「静電潜像担持体上に静電潜像を形成する工程と、該静電潜像担持体上に形成された静電潜像を前記第（１１）項又は第（１２）項に記載の静電潜像現像剤を用いてトナー像を形成する工程と、該静電潜像担持体上に形成されたトナー像を記録媒体に転写する工程と、該記録媒体に転写されたトナー像を定着させる工程とを有することを特徴とする画像形成方法」、
（１５）「静電潜像を形成する静電潜像担持体と、形成された静電潜像を前記第（１１）項又は第（１２）項に記載の静電潜像現像剤を用いてトナー像に現像する現像手段と、該トナー像を記録媒体に転写する転写手段と、該記録媒体に転写されたトナー像を定着させる定着手段とを有することを特徴とする画像形成装置」、
（１６）「静電潜像担持体及び該静電潜像担持体上に形成された静電潜像を前記第（１１）項又は第（１２）項に記載の静電潜像現像剤を用いて現像する手段が少なくとも一体に支持されていることを特徴とするプロセスカートリッジ」、
（１７）「前記第（１）項乃至第（１０）項いずれかに記載のキャリアとトナーからなる補給用静電潜像現像剤であって、前記キャリアとトナーの配合割合が、キャリア１質量部に対してトナーが２〜５０重量部であることを特徴とする補給用静電潜像現像剤」。
【発明の効果】
【００２４】
本発明によれば、磁性を有する芯材粒子と該芯材粒子表面を被覆する被覆層とからなる静電潜像現像剤用キャリアにおいて、被覆層中の樹脂成分として、少なくともＡ成分とＢ成分の二種のモノマーを含む共重合体を加熱処理して得られた樹脂を含み、動的抵抗を制御するように、導電性微粒子を含有させて、動的抵抗を１×１０６Ω・ｃｍ以上１×１０９Ω・ｃｍ以下に制御することにより、長期に渡り安定した帯電付与能力を有し、膜の硬度及び靭性（可撓性＆弾力性）の双方に優れ耐摩耗性（削れ・剥がれ）に優れて、キャリア抵抗や現像剤の汲み上げ量の変化が少なく、トナー組成物のスペントによる帯電変動が少なく、かつ、帯電の環境変動を抑制し、さまざまな使用環境においても画像濃度変動、地肌汚れ、トナー飛散による機内汚染などを生じない、という諸特性を同時に満足するキャリアを提供することを可能とし、本発明のキャリアとトナーからなる現像剤を用いることにより、画像形成に際して、高品質で高繊細な画像が得られるという優れた効果を奏するものである。
【図面の簡単な説明】
【００２５】
【図１】本発明の被覆層の樹脂と従来のシリコーン樹脂の動的抵抗を示した図である。
【図２】本発明のキャリアの動的抵抗を測定する際に用いられる測定装置を示す図である
【図３】本発明の導電性微粒子の粉体比抵抗を測定する際に用いられる測定装置を示す図である。
【図４】本発明のキャリアの体積固有抵抗を測定する際に用いられるセルを示す図である。
【図５】本発明のプロセスカートリッジの一例を示す図である。
【発明を実施するための形態】
【００２６】
以下、本発明をさらに詳細に説明する。
本発明の静電潜像現像剤用キャリアは、磁性を有する芯材粒子と該芯材粒子表面を被覆する被覆層とからなり、被覆層中に導電性微粒子を含有し、該被覆層中の樹脂成分が、モノマーＡ成分とモノマーＢ成分をラジカル共重合して得られる下記の共重合体を被覆した後、加熱処理して得られ、キャリアの動的抵抗が１×１０６Ω・ｃｍ以上１×１０９Ω・ｃｍ以下である静電潜像現像用キャリアである。
【００２７】
【化７】
0005578426.tif 000008
ここで、式中において、Ｒ１、ｍ、Ｒ２、Ｒ３、Ｘ、Ｙは以下に該当するものを示す。
Ｒ１：水素原子、またはメチル基
ｍ：１〜８の整数
Ｒ２：炭素原子数１〜４のメチル基、エチル基、プロピル基、イソプロピル基、及びブチル基等のアルキル基
Ｒ３：炭素数１〜８のメチル基、エチル基、プロピル基、イソプロピル基、及びブチル基等のアルキル基、または炭素数１〜４のメトキシ基、エトキシ基、プロポキシ基、ブトキシ基等のアルコキシ基
Ａ成分： 
【００２８】
【化８】
0005578426.tif 000009
前式中、
Ｒ１：水素原子、またはメチル基、
ｍ：１〜８の整数、
Ｒ２：炭素原子数１〜４の脂肪族炭化水素基であり、メチル基、エチル基、プロピル基、及びブチル基
Ａ成分において、Ｘ＝１０〜９０モル％であり、より好ましくは、３０〜７０モル％である。
【００２９】
Ａ成分は、側鎖にメチル基が多数存在する原子団・トリス（トリメチルシロキシ）シランを有しており、樹脂全体に対してＡ成分の比率が高くなると表面エネルギーが小さくなり、トナーの樹脂成分、ワックス成分などの付着が少なくなる。Ａ成分が１０モル％未満だと十分な効果が得られず、トナー成分の付着が急増する。また、９０モル％より多くなると、成分Ｂ、および成分Ｃが減り、架橋が進まず、強靭性が不足すると共に、芯材と樹脂層の接着性が低下し、キャリア被膜の耐久性が悪くなる。
【００３０】
Ｒ２は炭素原子数１〜４のアルキル基であり、このようなモノマー成分としては、次式で示されるトリス（トリアルキルシロキシ）シラン化合物が例示される。 
下式中、Ｍｅはメチル基、Ｅｔはエチル基、Ｐｒはプロピル基である。 
ＣＨ２＝ＣＭｅ−ＣＯＯ−Ｃ３Ｈ６−Ｓｉ（ＯＳｉＭｅ３）３ 
ＣＨ２＝ＣＨ−ＣＯＯ−Ｃ３Ｈ６−Ｓｉ（ＯＳｉＭｅ３）３ 
ＣＨ２＝ＣＭｅ−ＣＯＯ−Ｃ４Ｈ８−Ｓｉ（ＯＳｉＭｅ３）３ 
ＣＨ２＝ＣＭｅ−ＣＯＯ−Ｃ３Ｈ６−Ｓｉ（ＯＳｉＥｔ３）３ 
ＣＨ２＝ＣＨ−ＣＯＯ−Ｃ３Ｈ６−Ｓｉ（ＯＳｉＥｔ３）３ 
ＣＨ２＝ＣＭｅ−ＣＯＯ−Ｃ４Ｈ８−Ｓｉ（ＯＳｉＥｔ３）３ 
ＣＨ２＝ＣＭｅ−ＣＯＯ−Ｃ３Ｈ６−Ｓｉ（ＯＳｉＰｒ３）３ 
ＣＨ２＝ＣＨ−ＣＯＯ−Ｃ３Ｈ６−Ｓｉ（ＯＳｉＰｒ３）３ 
ＣＨ２＝ＣＭｅ−ＣＯＯ−Ｃ４Ｈ８−Ｓｉ（ＯＳｉＰｒ３）３
【００３１】
Ａ成分の製造方法は特に限定されないが、トリス（トリアルキルシロキシ）シランを白金触媒の存在下にアリルアクリレートまたはアリルメタクリレートと反応させる方法や、特開平１１−２１７３８９に記載されている、カルボン酸と酸触媒の存在下で、メタクリロキシアルキルトリアルコキシシランとヘキサアルキルジシロキサンとを反応させる方法などにより得られる。
Ｂ成分：
【００３２】
【化９】
0005578426.tif 000010
前式中、
Ｒ１：水素原子、またはメチル基
ｍ：１〜８の整数
Ｒ２：炭素原子数１〜４の脂肪族炭化水素基であり、メチル基、エチル基、プロピル基、及びブチル基
Ｒ３：炭素数１〜８のアルキル基（メチル基、エチル基、プロピル基、ブチル基など）、又は炭素数１〜４のアルコキシ基（メトキシ基、エトキシ基、プロポキシ基、ブトキシ基）
【００３３】
すなわち、Ｂ成分は、ラジカル重合性の２官能、又は３官能性のシラン化合物であり、Ｙ＝１０〜９０モル％であるが、より好ましくは３０〜７０モル％である。
Ｂ成分が１０モル％未満だと、強靭さが十分得られない。一方、９０モル％より多いと、被膜は固くて脆くなり、膜削れが発生し易くなる。また、環境特性が悪化する。加水分解した架橋成分がシラノール基として多数残り、環境特性（湿度依存性）を悪化させていることも考えられる。
【００３４】
このようなＢ成分としては、３−メタクリロキシプロピルトリメトキシシラン、３−アクリロキシプロピルトリメトキシシラン、３−メタクリロキシプロピルトリエトキシシラン、３−アクリロキシプロピルトリエトキシシラン、３−メタクリロキシプロピルメチルジメトキシシラン、３−メタクリロキシプロピルメチルジエトキシシラン、３−メタクリトキシプロピルトリ（イソプロペキシ）シラン、３−アクリロキシプロピルトリ（イソプロペキシ）シランが例示される。 
【００３５】
本発明は、前記Ａ成分及びＢ成分にＣ成分としてアクリル系化合物（モノマー）に加えてもよい。
このようなＣ成分を加えたものとしては、下記の共重合体が挙げられる。
【００３６】
【化１０】
0005578426.tif 000011
（式中において、Ｒ１、ｍ、Ｒ２、Ｒ３、Ｘ、Ｙ、及びＺは以下に該当するものを示す。）
Ｒ１：水素原子、またはメチル基
ｍ：１〜８の整数
Ｒ２：炭素原子数１〜４のアルキル基
Ｒ３は、炭素数１〜８のアルキル基、または炭素数１〜４のアルコキシ基
Ａ成分：
【００３７】
【化１１】
0005578426.tif 000012
Ｘ＝１０〜４０モル％である。
Ｂ成分：
【００３８】
【化１２】
0005578426.tif 000013
Ｙ＝１０〜４０モル％である。
Ｃ成分：
【００３９】
【化１３】
0005578426.tif 000014
Ｚ＝３０〜８０モル％であり、
かつ、６０モル％＜Ｙ＋Ｚ＜９０モル％である。
【００４０】
Ｃ成分は、被膜に可撓性を付与し、かつ、芯材と被膜との接着性を良好にするものであるが、Ｃ成分が３０モル％未満だと十分な接着性が得られず、８０モル％よりも大きくなると、Ｘ成分及びＹ成分のいずれかが１０モル％以下となるため、キャリア被膜の撥水性、硬さと可撓性（膜削れ）を両立させることが難しくなる。
【００４１】
Ｃ成分のアクリル系化合物（モノマー）としては、アクリル酸エステル、メタクリル酸エステルが好ましく、具体的には、メチルメタクリレート、メチルアクリレート、エチルメタクリレート、エチルアクリレート、ブチルメタクリレート、ブチルアクリレート、２−（ジメチルアミノ）エチルメタクリレート、２−（ジメチルアミノ）エチルアクリレート、３−（ジメチルアミノ）プロピルメタクリレート、３−（ジメチルアミノ）プロピルアクリレートが例示される。これらの内ではアルキルメタクリレートが好ましく、特にメチルメタクリレートが好ましい。また、これらの化合物の１種類を単独で使用してもよく、２種類以上の混合物を使用してもよい。
【００４２】
被膜の架橋による高耐久化技術としては、特許第３６９１１１５号がある。特許第３６９１１１５号は、磁性粒子表面を、少なくとも末端にビニル基を有するオルガノポリシロキサンとヒドロキシル基、アミノ基、アミド基およびイミド基からなる群から選択される少なくとも１つの官能基を有するラジカル共重合性単量体との共重合体をイソシアネート系化合物により架橋させた熱硬化性樹脂で被覆したことを特徴とする静電荷像現像用キャリアであるが、被膜の剥がれ・削れにおいて十分な耐久性が得られていないのが現状である。
【００４３】
その理由は十分明らかになっているとは言えないが、前述の共重合体をイソシアネート系化合物により架橋させた熱硬化性樹脂の場合、構造式からも分かるように、共重合体樹脂中のイソシアネート化合物と反応（架橋）する単位重量当りの官能基が少なく、架橋点において、ニ次元、あるいは三次元的な緻密な架橋構造を形成することが出来ない。そのために長時間使用すると、被膜剥がれ・削れなどが生じ（被膜の耐磨耗性が小さく）易く、十分な耐久性が得られていないと推察される。
【００４４】
被膜の剥がれ・削れが生じると、キャリア抵抗低下による画像品質の変化、キャリア付着が起こる。また、被膜の剥がれ・削れは、現像剤の流動性を低下させ、汲み上げ量低下を引き起こし、画像濃度低下、ＴＣアップに伴う時汚れ、トナー飛散の原因となっている。
【００４５】
本発明の樹脂は、樹脂単位重量当たりでみても、二官能、あるいは三官能の架橋可能な官能基（点）を多数（単位重量当り、２倍〜３倍多い）有した共重合樹脂であり、これを更に、縮重合により架橋させたものであるため、被膜が極めて強靭で削れ難く、高耐久化がはかれていると考えられる。
【００４６】
また、イソシアネート化合物による架橋より、本発明のシロキサン結合による架橋の方が結合エネルギーが大きく熱ストレスに対しても安定しているため、被膜の経時安定性が保たれていると推察される。
【００４７】
架橋成分Ｂの縮重合触媒としては、チタン系触媒、スズ系触媒、ジルコニウム系触媒、アルミニウム系触媒が揚げられるが、これら各種触媒のうち、優れた結果をもたらすチタン系触媒の中でも、特にチタンジイソプロポキシビス（エチルアセトアセテート）が触媒として最も好ましい。これは、シラノール基の縮合反応を促進する効果が大きく、且つ触媒が失活しにくいためであると考えられる。チタンジイソプロポキシビス（エチルアセトアセテート）の化学式は構造式１のとおりである。
【００４８】
【化１４】
0005578426.tif 000015
【００４９】
本発明の被覆層は、前述のシラノール基及び／又は加水分解性官能基を有するシリコーン樹脂、チタンジイソプロポキシビス（エチルアセトアセテート）等の触媒、溶媒を含む被覆層用組成物を用いて形成することができる。具体的には、被覆層用組成物で芯材粒子を被覆した後に、使用する芯材粒子のキューリー点未満の温度、好ましくは１００〜３５０℃の温度で熱処理することにより、縮合による架橋反応が促進される。
１００℃より低いと、縮合による架橋反応が進まず、十分な被膜強度が得られない。一方、３５０℃よりも高温になると、樹脂が炭化してくる等の理由のため、被膜が削れ易くなる。
【００５０】
本発明において、被覆層用組成物は、シラノール基及び／又は加水分解性官能基を有するシリコーン樹脂以外の樹脂を含ませてもよい。含ませる樹脂は特に限定されないが、アクリル樹脂、アミノ樹脂、ポリビニル系樹脂、ポリスチレン系樹脂、ハロゲン化オレフィン樹脂、ポリエステル、ポリカーボネート、ポリエチレン、ポリフッ化ビニル、ポリフッ化ビニリデン、ポリトリフルオロエチレン、ポリヘキサフルオロプロピレン、フッ化ビニリデンとフッ化ビニルの共重合体、テトラフルオロエチレンとフッ化ビニリデンと非フッ化単量体のターポリマー等のフルオロターポリマー、シラノール基又は加水分解性官能基を有さないシリコーン樹脂等が挙げられ、二種以上併用してもよい。中でも、芯材粒子及び導電性粒子との密着性が強く、脆性が低いことから、アクリル樹脂が好ましい。
【００５１】
アクリル樹脂は、ガラス転移点が２０〜１００℃であることが好ましく、２５〜８０℃がさらに好ましい。このようなアクリル樹脂は、適度な弾性を有しているため、現像剤を摩擦帯電させる際に、トナーとキャリアの摩擦あるいはキャリア同士の摩擦による被覆層への強い衝撃を伴う場合に、衝撃を吸収することができ、被覆層を破損することなく、維持することができる。
【００５２】
また、被覆層は、アクリル樹脂とアミノ樹脂の架橋物を含有することがさらに好ましい。これにより、適度な弾性を維持したまま、被覆層同士の融着を抑制することができる。
【００５３】
アミノ樹脂としては、特に限定されないが、キャリアの帯電付与能力を向上させることができるため、メラミン樹脂、ベンゾグアナミン樹脂が好ましい。また、適度にキャリアの帯電付与能力を制御する必要がある場合には、メラミン樹脂及び／又はベンゾグアナミン樹脂と、他のアミノ樹脂を併用してもよい。
【００５４】
アミノ樹脂と架橋し得るアクリル樹脂としては、ヒドロキシル基及び／又はカルボキシル基を有するものが好ましく、ヒドロキシル基を有するものがさらに好ましい。これにより、芯材粒子や導電性粒子との密着性をさらに向上させることができ、導電性粒子の分散安定性も向上させることができる。このとき、アクリル樹脂は、水酸基価が１０ｍｇＫＯＨ／ｇ以上であることが好ましく、２０ｍｇＫＯＨ／ｇ以上がさらに好ましい。
【００５５】
本発明において、被覆層用組成物は、シランカップリング剤を含有させてもよい。これにより、導電性粒子を安定に分散させることができる。
シランカップリング剤としては、特に限定されないが、ｒ−（２−アミノエチル）アミノプロピルトリメトキシシラン、ｒ−（２−アミノエチル）アミノプロピルメチルジメトキシシラン、ｒ−メタクリロキシプロピルトリメトキシシラン、Ｎ−β−（Ｎ−ビニルベンジルアミノエチル）−ｒ−アミノプロピルトリメトキシシラン塩酸塩、ｒ−グリシドキシプロピルトリメトキシシラン、ｒ−メルカプトプロピルトリメトキシシラン、メチルトリメトキシシラン、メチルトリエトキシシラン、ビニルトリアセトキシシラン、ｒ−クロルプロピルトリメトキシシラン、ヘキサメチルジシラザン、ｒ−アニリノプロピルトリメトキシシラン、ビニルトリメトキシシラン、オクタデシルジメチル［３−（トリメトキシシリル）プロピル］アンモニウムクロライド、ｒ−クロルプロピルメチルジメトキシシラン、メチルトリクロルシラン、ジメチルジクロロシラン、トリメチルクロロシラン、アリルトリエトキシシラン、３−アミノプロピルメチルジエトキシシラン、３−アミノプロピルトリメトキシシラン、ジメチルジエトキシシラン、１，３−ジビニルテトラメチルジシラザン、メタクリルオキシエチルジメチル（３−トリメトキシシリルプロピル）アンモニウムクロライド等が挙げられ、二種以上併用してもよい。
【００５６】
シランカップリング剤の市販品としては、ＡＹ４３−０５９、ＳＲ６０２０、ＳＺ６０２３、ＳＨ６０２６、ＳＺ６０３２、ＳＺ６０５０、ＡＹ４３−３１０Ｍ、ＳＺ６０３０、ＳＨ６０４０、ＡＹ４３−０２６、ＡＹ４３−０３１、ｓｈ６０６２、Ｚ−６９１１、ｓｚ６３００、ｓｚ６０７５、ｓｚ６０７９、ｓｚ６０８３、ｓｚ６０７０、ｓｚ６０７２、Ｚ−６７２１、ＡＹ４３−００４、Ｚ−６１８７、ＡＹ４３−０２１、ＡＹ４３−０４３、ＡＹ４３−０４０、ＡＹ４３−０４７、Ｚ−６２６５、ＡＹ４３−２０４Ｍ、ＡＹ４３−０４８、Ｚ−６４０３、ＡＹ４３−２０６Ｍ、ＡＹ４３−２０６Ｅ、Ｚ６３４１、ＡＹ４３−２１０ＭＣ、ＡＹ４３−０８３、ＡＹ４３−１０１、ＡＹ４３−０１３、ＡＹ４３−１５８Ｅ、Ｚ−６９２０、Ｚ−６９４０（東レ・シリコーン社製）等が挙げられる。
【００５７】
シランカップリング剤の添加量は、樹脂に対して、０．１〜１０質量％であることが好ましい。シランカップリング剤の添加量が０．１質量％未満であると、芯材粒子や導電性粒子とシリコーン樹脂の接着性が低下して、長期間の使用中に被覆層が脱落することがあり、１０質量％を超えると、長期間の使用中にトナーのフィルミングが発生することがある。
【００５８】
本発明の被覆層は、キャリアの動的抵抗を抑えるために、導電性粒子を含有する。
導電性粒子は、被覆層中に樹脂に対し１０〜７０質量％含むことが好ましい。導電性粒子の添加量が１０質量％未満であると、キャリアの体積固有抵抗を調整する効果が不十分となることがあり、７０質量％を超えると、導電性微粒子を保持することが難しくなり、キャリアの表面層が破壊され易くなる。
【００５９】
本発明の導電性微粒子としては、特に限定されないが、カーボンブラック、ＩＴＯ、酸化錫、酸化亜鉛、ポリアニリン等の導電性高分子が挙げられ、二種以上併用してもよいが、白色無機顔料粒子である酸化アルミニウムや酸化チタンを基体とし、その表面に二酸化スズを含有させた導電性被覆層を有する導電性微粒子が好ましい。
このような導電性被覆層は、酸化アルミニウムあるいは酸化チタン表面へ、スズの加水反応生成物を均一に沈着させ、さらに非酸化性雰囲気にて４００〜７００℃で１〜２時間程度加熱処理することにより得られる。
【００６０】
加熱処理は不活性ガスを吹き込みながら行うことが好ましく、空気中で加熱処理したものと比べると粉体の体積固有抵抗を２〜３桁低くすることができる。不活性ガスとしては例えば、窒素、ヘリウム、アルゴン、炭酸ガス等を使用することができる。工業的には、窒素ガスを吹き込みながら加熱処理を行うことがコスト的に有利であり、特性の安定したものが得られる。
【００６１】
スズの加水反応生成物の被覆量は、基体の白色無機顔料に対して、ＳｎＯ２として１．５〜６０重量％が好ましく、１．５重量％未満では、基体の無機顔料の影響を受け、粉体の体積固有抵抗が高くなり、６０重量％を超えると、基体の無機顔料粒子表面に密着していないスズの加水反応生成物の量が多くなり、被覆が不均一になり易い。
【００６２】
このように、酸化アルミニウムや酸化チタンを基体に用い、さらにはスズの加水反応生成物をシェル剤として用いることで、粉体比抵抗をさらに下げることを可能としている。また、前記シェル剤の質量比率を上げることで粉体比抵抗を所望の値に下げることができる。
【００６３】
また、前記導電性被覆層をビニルテトラエトキシシランで表面処理してもよい。この処理により、製造過程においての流動性すなわち材料製造における取り出しやすさに絶大な効果を持たせることが可能となる。一般に表面処理を行うと、処理剤が絶縁物なため粉体比抵抗値は上昇する傾向にあることが知られているが、理由は定かでないにせよ、前記表面処理剤を用いることで粉体比抵抗はほぼ上昇することなく所定の特性値を達成できる。
【００６４】
本発明において、被覆層は、平均膜厚が０．０５〜４μｍであることが好ましい。平均膜厚が０．０５μｍ未満であると、被覆層が破壊されやすくなり、膜が削れてしまうことがあり、４μｍを超えると、被覆層は磁性体でないため、画像にキャリア付着し易くなる。
【００６５】
本発明において、芯材粒子としては、磁性体であれば、特に限定されないが、鉄、コバルト等の強磁性金属；マグネタイト、ヘマタイト、フェライト等の酸化鉄；各種合金や化合物；これらの磁性体を樹脂中に分散させた樹脂粒子等が挙げられる。中でも、環境面への配慮から、Ｍｎ系フェライト、Ｍｎ−Ｍｇ系フェライト、Ｍｎ−Ｍｇ−Ｓｒフェライト等が好ましい。
【００６６】
前記芯材粒子は、重量平均粒径が２０〜６５μｍであることが好ましい。重量平均粒径が２０μｍ未満であると、キャリア付着が発生することがあり、６５μｍを超えると、画像細部の再現性が低下し、精細な画像を形成できなくなることがある。
なお、重量平均粒径は、マイクロトラック粒度分布計モデルＨＲＡ９３２０―Ｘ１００（日機装社製）を用いて測定することができる。
【００６７】
本発明のキャリアは、１×１０６Ω・ｃｍ以上１×１０９Ω・ｃｍ以下の動的抵抗を有する。
前述したように、本発明の樹脂を用いることでトナースペント性の向上を始めとする様々な利点があるものの、従来用いられるキャリア用コート樹脂であるシリコーン樹脂を主成分とする樹脂に比し、動的抵抗値が上昇するという問題が発生する。
キャリアの特性値は様々あるが、その１つとして抵抗が上げられる。一般には、静抵抗を特性値として抑えることで、ａ．実機において、現像部からのキャリアの飛びを抑制できる、ｂ．エッジ効果を抑えた、文字部などの細線の再現性が良い色汚れのない高精細な画像が得られる、とされている。
ところが、上記ｂのエッジ効果を抑えた、文字部などの細線の再現性が良い色汚れのない高精細な画像が得られることに関しては静抵抗では抑えきれないという問題がある。
その理由として、キャリアの抵抗としては、Ａ．キャリアに対して抵抗を発生させうる対象が静的である場合、Ｂ．キャリアに対して抵抗を発生させうる対象が動的である場合、の２つの要素が考えられる。
例えばトナーとキャリアの電気的なやりとりやキャリアを支持させる現像部とキャリアとの電気的なやりとりであれば、静的となり、Ａの物性が密に関与する。これに対し、像支持体との電気的なやりとりであれば、動くもの同士であるため、動的となり、これがＢの物性が密に関与する要因であり、実機においては、この動的関係になる。そのため、上記ｂのエッジ効果を抑えた、文字部などの細線の再現性が良い色汚れのない高精細な画像が得るためには、動抵抗を抑える必要がある。
ところが、図１に示すように、従来の樹脂を用いるキャリアに対し、本発明の樹脂を用いると、動的抵抗が約0.6乗程度上昇してしまうことがわかる。これにより、本発明の樹脂を用いるためには、動的抵抗を下げる工夫が必要不可欠であることがわかる。
【００６８】
そこで、本発明では、前述した樹脂を用いるとともに、その動的抵抗を抑えるように１×１０６Ω・ｃｍ以上１×１０９Ω・ｃｍ以下に規定したものである。
動的抵抗が１×１０６Ω・ｃｍ未満では、導電性微粒子の処方量が多くなり、被覆膜からの遊離を引き起こしたり、さらにはコストの面でも問題が発生してしまい、１×１０９Ω・ｃｍを超えると、動抵抗が高くなりすぎ、上記のような高繊細な画像を得ることができない。
【００６９】
なお、動的抵抗は、図２に示すように、現像スリーブ（１）と電極（２）からなる装置を用い、攪拌部を作成する以外は静抵抗同様に測定を行った。
ここで、測定に用いるキャリア（３）の量は実機スリーブ上を再現しているものとして適量であり、電極（２）のギャップは１．０ｍｍ、現像スリーブ（１）の回転数は２５０ｒｐｍ、電極（２）と現像スリーブ（１）間の印加電圧は２０００Ｖとし、現像スリーブ（１）としてはアルミニウムを用い、以上の条件において直流抵抗を測定し、電気抵抗ＬｏｇＲ・Ωｃｍを算出し、その値から動的抵抗を算定した。
【００７０】
また、動的抵抗を抑えるためには、一般に導電性微粒子の処方量を増加させることで静抵抗及び動的抵抗値を下げられ得るが、導電性微粒子の種類によっては目標とする動的抵抗を達成するためには相当量の処方量を必要とする。その際には静抵抗値が目標値を下回ったり、処方量が増えることでコート膜からの遊離を引き起こしたり、さらにはコストの面でも問題が発生してしまう。
【００７１】
そこで、上記のような問題を起こさず、適量で動的抵抗を下げることを可能とする導電性微粒子として、粉体比抵抗が１〜５０Ω・ｃｍを有するものが好ましく、特に、前記した酸化アルミニウム等の基体表面に二酸化スズを含有させた導電性被覆層を有する導電性微粒子を用いると、二酸化スズの質量比率を調整することで粉体比抵抗を所望の値に下げることができる。
【００７２】
このように、上記の粉体比抵抗を有する導電性微粒子を効果的に用いることで、キャリアの動的抵抗を容易に抑えることができ、長期に渡り安定した帯電付与能力を有し、膜の硬度及び靭性（可撓性＆弾力性）の双方に優れ耐摩耗性（削れ・剥がれ）に優れて、キャリア抵抗や現像剤の汲み上げ量の変化が少なく、トナー組成物のスペントによる帯電変動が少なく、かつ、帯電の環境変動を抑制し、さまざまな使用環境においても画像濃度変動、地肌汚れ、トナー飛散による機内汚染などを生じない、という諸特性を同時に満足するキャリアを提供することを可能としたものである。
【００７３】
なお、粉体比抵抗は、（Ｓ（断面積ｃｍ２）×ｒ（抵抗Ω）／Ｈ（充填厚みｃｍ）で表されるので、本発明では、図３に示すように、円筒状の塩化ビニル管（１）をの中に試料（導電性微粒子）（３）を入れ、その上下を電極（２ａ）（２ｂ）で挟み、これら電極（２ａ）（２ｂ）をプレス機（図示せず）により、１０ｋｇ／ｃｍ２の圧力を加える。続いて、この加圧した状態で、ＬＣＲメータ（横河−ＨＥＷＬＥＴＴ−ＰＡＣＫＡＲＤ ４２１６Ａ）による測定を行い、抵抗（ｒ）を得る。得られた抵抗値を、下記式１により計算して、粉体比抵抗を求めることができる。
【００７４】
粉体比抵抗（Ω・ｃｍ）＝［Ｓ×ｒ］／Ｈ       （式１）
なお、式中、Ｓ（ｃｍ２）は圧粉された試料の断面積を表し、Ｓ＝（塩化ビニル管の内径／２）２×πで算出され、容器Ｈ（ｃｍ）は圧粉された試料の厚みを表し、ｒは抵抗値を表す。
【００７５】
本発明のキャリアは、１ｋＯｅ（１０６／４π［Ａ／ｍ］）の磁場における磁化が、４０〜９０Ａｍ２／ｋｇであることが好ましい。この磁化が４０Ａｍ２／ｋｇ未満であると、画像にキャリアが付着することがあり、９０Ａｍ２／ｋｇを超えると、磁性穂が硬くなり、画像カスレが発生することがある。
なお、磁化は、ＶＳＭ−Ｐ７−１５（東英工業社製）を用いて測定することができる。
【００７６】
本発明のキャリアは、体積固有抵抗が１×１０９〜１×１０１７Ω・ｃｍであることが好ましい。体積固有抵抗が１×１０９Ω・ｃｍ未満であると、非画像部でキャリア付着が発生することがあり、１×１０１７Ω・ｃｍを超えると、エッジ効果が許容できないレベルになることがある。
【００７７】
なお、体積固有抵抗（静的抵抗）は、図４に示すセルを用いて測定することができる。具体的には、まず、表面積２．５ｃｍ×４ｃｍの電極（１ａ）及び電極（１ｂ）を、０．２ｃｍの距離を隔てて収容したフッ素樹脂製容器（２）からなるセルに、キャリア（３）を充填し、落下高さ１ｃｍ、タッピングスピード３０回／分で、１０回のタッピングを行う。次に、電極（１ａ）及び（１ｂ）の間に１０００Ｖの直流電圧を印加して３０秒後の抵抗値ｒ［Ω］を、ハイレジスタンスメーター４３２９Ａ（横河ヒューレットパッカード社製）を用いて測定し、下式から、体積固有抵抗［Ω・ｃｍ］を算出することができる。
【００７８】
0005578426.tif 000016
【００７９】
本発明の現像剤は、前記のキャリア及びトナーを有する。
トナーは、結着樹脂と着色剤を含有するが、モノクロトナー及びカラートナーのいずれであってもよい。また、定着ローラにトナー固着防止用オイルを塗布しないオイルレスシステムに適用するために、トナーは、離型剤を含有してもよい。このようなトナーは、一般に、フィルミングが発生しやすいが、本発明のキャリアは、フィルミングを抑制することができるため、本発明の現像剤は、長期に亘り、良好な品質を維持することができる。さらに、カラートナー、特に、イエロートナーは、一般に、キャリアの被覆層の削れによる色汚れが発生するという問題があるが、本発明の現像剤は、色汚れの発生を抑制することができる。
【００８０】
トナーは、粉砕法、重合法等の公知の方法を用いて製造することができる。例えば、粉砕法を用いてトナーを製造する場合、まず、トナー材料を混練することにより得られる溶融混練物を冷却した後、粉砕し、分級して、母体粒子を作製する。次に、転写性、耐久性をさらに向上させるために、母体粒子に外添剤を添加し、トナーを作製する。
【００８１】
このとき、トナー材料を混練する装置としては、特に限定されないが、バッチ式の２本ロール；バンバリーミキサー；ＫＴＫ型２軸押出し機（神戸製鋼所社製）、ＴＥＭ型２軸押出し機（東芝機械社製）、２軸押出し機（ＫＣＫ社製）、ＰＣＭ型２軸押出し機（池貝鉄工社製）、ＫＥＸ型２軸押出し機（栗本鉄工所社製）等の連続式の２軸押出し機；コ・ニーダ（ブッス社製）等の連続式の１軸混練機等が挙げられる。
また、冷却した溶融混練物を粉砕する際には、ハンマーミル、ロートプレックス等を用いて粗粉砕した後、ジェット気流を用いた微粉砕機、機械式の微粉砕機等を用いて微粉砕することができる。なお、平均粒径が３〜１５μｍとなるように粉砕することが好ましい。
【００８２】
さらに、粉砕された溶融混練物を分級する際には、風力式分級機等を用いることができる。なお、母体粒子の平均粒径が５〜２０μｍとなるように分級することが好ましい。
また、母体粒子に外添剤を添加する際には、ミキサー類を用いて混合攪拌することにより、外添剤が解砕されながら母体粒子の表面に付着する。
【００８３】
結着樹脂としては、特に限定されないが、ポリスチレン、ポリｐ−スチレン、ポリビニルトルエン等のスチレン及びその置換体の単独重合体；スチレン−ｐ−クロロスチレン共重合体、スチレン−プロピレン共重合体、スチレン−ビニルトルエン共重合体、スチレン−アクリル酸メチル共重合体、スチレン−アクリル酸エチル共重合体、スチレン−メタクリル酸共重合体、スチレン−メタクリル酸メチル共重合体、スチレン−メタクリル酸エチル共重合体、スチレン−メタクリル酸ブチル共重合体、スチレン−α−クロロメタクリル酸メチル共重合体、スチレン−アクリロニトリル共重合体、スチレン−ビニルメチルエーテル共重合体、スチレン−ビニルメチルケトン共重合体、スチレン−ブタジエン共重合体、スチレン−イソプレン共重合体、スチレン−マレイン酸エステル共重合体等のスチレン系共重合体；ポリメタクリル酸メチル、ポリメタクリル酸ブチル、ポリ塩化ビニル、ポリ酢酸ビニル、ポリエチレン、ポリエステル、ポリウレタン、エポキシ樹脂、ポリビニルブチラール、ポリアクリル酸、ロジン、変性ロジン、テルペン樹脂、フェノール樹脂、脂肪族又は芳香族炭化水素樹脂、芳香族系石油樹脂等が挙げられ、二種以上併用してもよい。
【００８４】
圧力定着用の結着樹脂としては、特に限定されないが、低分子量ポリエチレン、低分子量ポリプロピレン等のポリオレフィン；エチレン−アクリル酸共重合体、エチレン−アクリル酸エステル共重合体、スチレン−メタクリル酸共重合体、エチレン−メタクリル酸エステル共重合体、エチレン−塩化ビニル共重合体、エチレン−酢酸ビニル共重合体、アイオノマー樹脂等のオレフィン共重合体；エポキシ樹脂、ポリエステル、スチレン−ブタジエン共重合体、ポリビニルピロリドン、メチルビニルエーテル−無水マレイン酸共重合体、マレイン酸変性フェノール樹脂、フェノール変性テルペン樹脂等が挙げられ、二種以上併用してもよい。
【００８５】
着色剤（顔料又は染料）としては、特に限定されないが、カドミウムイエロー、ミネラルファストイエロー、ニッケルチタンイエロー、ネーブルスイエロー、ナフトールイエローＳ、ハンザイエローＧ、ハンザイエロー１０Ｇ、ベンジジンイエローＧＲ、キノリンイエローレーキ、パーマネントイエローＮＣＧ、タートラジンレーキ等の黄色顔料；モリブデンオレンジ、パーマネントオレンジＧＴＲ、ピラゾロンオレンジ、バルカンオレンジ、インダンスレンブリリアントオレンジＲＫ、ベンジジンオレンジＧ、インダンスレンブリリアントオレンジＧＫ等の橙色顔料；ベンガラ、カドミウムレッド、パーマネントレッド４Ｒ、リソールレッド、ピラゾロンレッド、ウォッチングレッドカルシウム塩、レーキレッドＤ、ブリリアントカーミン６Ｂ、エオシンレーキ、ローダミンレーキＢ、アリザリンレーキ、ブリリアントカーミン３Ｂ等の赤色顔料；ファストバイオレットＢ、メチルバイオレットレーキ等の紫色顔料；コバルトブルー、アルカリブルー、ビクトリアブルーレーキ、フタロシアニンブルー、無金属フタロシアニンブルー、フタロシアニンブルー部分塩素化物、ファーストスカイブルー、インダンスレンブルーＢＣ等の青色顔料；クロムグリーン、酸化クロム、ピグメントグリーンＢ、マラカイトグリーンレーキ等の緑色顔料；カーボンブラック、オイルファーネスブラック、チャンネルブラック、ランプブラック、アセチレンブラック、アニリンブラック等のアジン系色素、金属塩アゾ色素、金属酸化物、複合金属酸化物等の黒色顔料等が挙げられ、二種以上を併用してもよい。
【００８６】
離型剤としては、特に限定されないが、ポリエチレン、ポリプロピレン等のポリオレフィン、脂肪酸金属塩、脂肪酸エステル、パラフィンワックス、アミド系ワックス、多価アルコールワックス、シリコーンワニス、カルナウバワックス、エステルワックス等が挙げられ、二種以上併用してもよい。
【００８７】
また、トナーは、帯電制御剤をさらに含有してもよい。帯電制御剤としては、特に限定されないが、ニグロシン；炭素数が２〜１６のアルキル基を有するアジン系染料（特公昭４２−１６２７号公報参照）；Ｃ．Ｉ．Ｂａｓｉｃ  Ｙｅｌｌｏ  ２（Ｃ．Ｉ．４１０００）、Ｃ．Ｉ．Ｂａｓｉｃ  Ｙｅｌｌｏ  ３、Ｃ．Ｉ．Ｂａｓｉｃ  Ｒｅｄ  １（Ｃ．Ｉ．４５１６０）、Ｃ．Ｉ．Ｂａｓｉｃ  Ｒｅｄ  ９（Ｃ．Ｉ．４２５００）、Ｃ．Ｉ．Ｂａｓｉｃ  Ｖｉｏｌｅｔ  １（Ｃ．Ｉ．４２５３５）、Ｃ．Ｉ．Ｂａｓｉｃ  Ｖｉｏｌｅｔ  ３（Ｃ．Ｉ．４２５５５）、Ｃ．Ｉ．Ｂａｓｉｃ  Ｖｉｏｌｅｔ  １０（Ｃ．Ｉ．４５１７０）、Ｃ．Ｉ．Ｂａｓｉｃ  Ｖｉｏｌｅｔ  １４（Ｃ．Ｉ．４２５１０）、Ｃ．Ｉ．Ｂａｓｉｃ  Ｂｌｕｅ  １（Ｃ．Ｉ．４２０２５）、Ｃ．Ｉ．Ｂａｓｉｃ  Ｂｌｕｅ  ３（Ｃ．Ｉ．５１００５）、Ｃ．Ｉ．Ｂａｓｉｃ  Ｂｌｕｅ  ５（Ｃ．Ｉ．４２１４０）、Ｃ．Ｉ．Ｂａｓｉｃ  Ｂｌｕｅ  ７（Ｃ．Ｉ．４２５９５）、Ｃ．Ｉ．Ｂａｓｉｃ  Ｂｌｕｅ  ９（Ｃ．Ｉ．５２０１５）、Ｃ．Ｉ．Ｂａｓｉｃ  Ｂｌｕｅ  ２４（Ｃ．Ｉ．５２０３０）、Ｃ．Ｉ．Ｂａｓｉｃ  Ｂｌｕｅ２５（Ｃ．Ｉ．５２０２５）、Ｃ．Ｉ．Ｂａｓｉｃ  Ｂｌｕｅ  ２６（Ｃ．Ｉ．４４０４５）、Ｃ．Ｉ．Ｂａｓｉｃ  Ｇｒｅｅｎ  １（Ｃ．Ｉ．４２０４０）、Ｃ．Ｉ．Ｂａｓｉｃ  Ｇｒｅｅｎ  ４（Ｃ．Ｉ．４２０００）等の塩基性染料；これらの塩基性染料のレーキ顔料；Ｃ．Ｉ．Ｓｏｌｖｅｎｔ  Ｂｌａｃｋ  ８（Ｃ．Ｉ．２６１５０）、ベンゾイルメチルヘキサデシルアンモニウムクロライド、デシルトリメチルクロライド等の４級アンモニウム塩；ジブチル、ジオクチル等のジアルキルスズ化合物；ジアルキルスズボレート化合物；グアニジン誘導体；アミノ基を有するビニル系ポリマー、アミノ基を有する縮合系ポリマー等のポリアミン樹脂；特公昭４１−２０１５３号公報、特公昭４３−２７５９６号公報、特公昭４４−６３９７号公報、特公昭４５−２６４７８号公報に記載されているモノアゾ染料の金属錯塩；特公昭５５−４２７５２号公報、特公昭５９−７３８５号公報に記載されているサルチル酸；ジアルキルサルチル酸、ナフトエ酸、ジカルボン酸のＺｎ、Ａｌ、Ｃｏ、Ｃｒ、Ｆｅ等の金属錯体；スルホン化した銅フタロシアニン顔料；有機ホウ素塩類；含フッ素４級アンモニウム塩；カリックスアレン系化合物等が挙げられるが、二種以上併用してもよい。なお、ブラック以外のカラートナーにおいては、白色のサリチル酸誘導体の金属塩等が好ましい。
【００８８】
外添剤としては、特に限定されないが、シリカ、酸化チタン、アルミナ、炭化珪素、窒化珪素、窒化ホウ素等の無機粒子；ソープフリー乳化重合法により得られる平均粒径が０．０５〜１μｍのポリメタクリル酸メチル粒子、ポリスチレン粒子等の樹脂粒子が挙げられ、二種以上併用してもよい。中でも、表面が疎水化処理されているシリカ、酸化チタン等の金属酸化物粒子が好ましい。さらに、疎水化処理されているシリカ及び疎水化処理されている酸化チタンを併用し、疎水化処理されているシリカよりも疎水化処理されている酸化チタンの添加量を多くすることにより、湿度に対する帯電安定性に優れるトナーが得られる。
【００８９】
本発明の画像形成方法は、静電潜像担持体上に静電潜像を形成する工程と、静電潜像担持体上に形成された静電潜像を、本発明の現像剤を用いて現像してトナー像を形成する工程と、静電潜像担持体上に形成されたトナー像を記録媒体に転写する工程と、記録媒体に転写されたトナー像を定着させる工程とを有する。
【００９０】
図５に、本発明のプロセスカートリッジの一例を示す。プロセスカートリッジ（１０）は、感光体（１１）、感光体（１１）を帯電する帯電装置（１２）、感光体（１１）上に形成された静電潜像を本発明の現像剤を用いて現像してトナー像を形成する現像装置１３及び感光体（１１）上に形成されたトナー像を記録媒体に転写した後、感光体（１１）上に残留したトナーを除去するクリーニング装置（１４）が一体に支持されており、プロセスカートリッジ（１０）は、複写機、プリンター等の画像形成装置の本体に対して着脱可能である。
【００９１】
以下、プロセスカートリッジ（１０）を搭載した画像形成装置を用いて画像を形成する方法について説明する。まず、感光体（１１）が所定の周速度で回転駆動され、帯電装置（１２）により、感光体（１１）の周面が正又は負の所定電位に均一に帯電される。次に、スリット露光方式の露光装置、レーザービームで走査露光する露光装置等の露光装置（不図示）から感光体（１１）の周面に露光光が照射され、静電潜像が順次形成される。さらに、感光体（１１）の周面に形成された静電潜像は、現像装置（１３）により、本発明の現像剤を用いて現像され、トナー像が形成される。次に、感光体（１１）の周面に形成されたトナー像は、感光体（１１）の回転と同期されて、給紙部（不図示）から感光体（１１）と転写装置（不図示）の間に給紙された転写紙に、順次転写される。さらに、トナー像が転写された転写紙は、感光体（１１）の周面から分離されて定着装置（不図示）に導入されて定着された後、複写物（コピー）として、画像形成装置の外部へプリントアウトされる。一方、トナー像が転写された後の感光体（１１）の表面は、クリーニング装置（１４）により、残留したトナーが除去されて清浄化された後、除電装置（不図示）により除電され、繰り返し画像形成に使用される。
【００９２】
本発明のキャリアを、キャリアとトナーから成る補給用現像剤とし、現像装置内の余剰の現像剤を排出しながら画像形成を行う画像形成装置に適用することで、極めて長期に渡って安定した画像品質が得られる。つまり、現像装置内の劣化したキャリアと、補給用現像剤中の劣化していないキャリアを入れ替え、長期間に渡って帯電量を安定に保ち、安定した画像が得られる。本方式は、特に高画像面積印字時に有効である。高画像面積印字時は、キャリアへのトナースペントによるキャリア帯電劣化が主なキャリア劣化であるが、本方式を用いることで、高画像面積時には、キャリア補給量も多くなるため、劣化したキャリアが入れ替わる頻度があがる。これにより、極めて長期間に渡って安定した画像を得られる。
【００９３】
補給用現像剤の混合比率は、キャリア１質量部に対してトナーを２〜５０質量部の配合割合とすることが好ましい。トナーが２質量部未満の場合には、補給キャリア量が多すぎ、キャリア供給過多となり現像装置中のキャリア濃度が高くなりすぎるため、現像剤の帯電量が増加しやすい。又、現像剤帯電量が上がる事により、現像能力が下がり画像濃度が低下してしまう。また５０質量部を超えると、補給用現像剤中のキャリア割合が少なくなるため、画像形成装置中のキャリアの入れ替わりが少なくなり、キャリア劣化に対する効果が期待できなくなる。
【実施例】
【００９４】
以下、実施例及び比較例を挙げて、本発明をさらに具体的に説明するが、本発明は、これらに限定されるものではない。なお、「部」は、重量部を表わす。
【００９５】
［樹脂合成例］
（樹脂合成例１）
撹拌機付きフラスコにトルエン５００ｇを投入して、窒素ガス気流下で９０℃まで昇温
した。次いでこれに、ＣＨ２＝ＣＭｅ−ＣＯＯ−Ｃ３Ｈ６−Ｓｉ（ＯＳｉＭｅ３）３ （式中、Ｍｅはメチル基である。）で示される３−メタクリロキシプロピルトリス(トリメチルシロキシ)シラン２１１ｇ（５００ミリモル：サイラプレーン  ＴＭ−０７０１Ｔ／チッソ株式会社製）、３−メタクリロキシプロピルトリメトキシシラン１２４．０ｇ（５００ミリモル）、および、２，２’−アゾビス−２−メチルブチロニトリル０．５８ｇ（３ミリモル）の混合物を１時間かけて滴下した。滴下終了後、さらに、２，２’−アゾビス−２−メチルブチロニトリル０．０６ｇ（０．３ミリモル）をトルエン１５ｇに溶解した溶液を加えて（２，２’−アゾビス−２−メチルブチロニトリルの合計量０．６４ｇ＝３．３ミリモル）、９０〜１００℃で３時間混合してラジカル共重合させてメタクリル系共重合体を得た。得られたメタクリル系共重合体の重量平均分子量は３５、０００であった。  次いで、このメタクリル系共重合体溶液の不揮発分が２５重量％になるようにトルエンで希釈した。このようにして得られた共重合体溶液の粘度は８．５ｍｍ２／ｓであり、比重は０．９２であった。
これに、２官能または３官能のモノマーから作成された重量平均分子量１５，０００のメチルシリコーンレジン（固形分２５％）３０部を加えて、樹脂１を得た。
【００９６】
（樹脂合成例２）
撹拌機付きフラスコにトルエン３００ｇを投入して、窒素ガス気流下で９０℃まで昇温した。次いでこれに、ＣＨ２＝ＣＭｅ−ＣＯＯ−Ｃ３Ｈ６−Ｓｉ（ＯＳｉＭｅ３）３ （式中、Ｍｅはメチル基である。）で示される３−メタクリロキシプロピルトリス(トリメチルシロキシ)シラン８４．４ｇ（２００ミリモル：サイラプレーン  ＴＭ−０７０１Ｔ／チッソ株式会社製）、３−メタクリロキシプロピルトリメトキシシラン３７．２ｇ（１５０ミリモル）、メタクリル酸メチル６５．０ｇ（６５０ミリモル）、および、２，２’−アゾビス−２−メチルブチロニトリル０．５８ｇ（３ミリモル）の混合物を１時間かけて滴下した。滴下終了後、さらに、２，２’−アゾビス−２−メチルブチロニトリル０．０６ｇ（０．３ミリモル）をトルエン１５ｇに溶解した溶液を加えて（２，２’−アゾビス−２−メチルブチロニトリルの合計量０．６４ｇ＝３．３ミリモル）、９０〜１００℃で３時間混合してラジカル共重合させてメタクリル系共重合体を得た。得られたメタクリル系共重合体の重量平均分子量は３４，０００であった。次いで、このメタクリル系共重合体溶液の不揮発分が２５重量％になるようにトルエンで希釈した。このようにして得られた共重合体溶液の粘度は８．７ｍｍ２／ｓであり、比重は０．９１であった。
これに、２官能または３官能のモノマーから作成された重量平均分子量１５，０００のメチルシリコーンレジン（固形分２５％）３０部を加えて、樹脂２を得た。
【００９７】
［導電性微粒子製造例］
（導電性微粒子製造例１）
酸化アルミニウム（住友化学製ＡＫＰ〜３０）１００ｇを水１リットルに分散させ懸濁液とし、この液を７０℃に加温した。その懸濁液に塩化第二錫１００ｇと五酸化りん３ｇを２Ｎ塩酸１リットルに溶かした溶液と１２重量％アンモニア水とを懸濁液のＰＨが７〜８になるように２時間かけて滴下した。滴下後、懸濁液を濾過、洗浄して得られたケーキを１１０℃で乾燥した。次にこの乾燥粉末を窒素気流中で５００℃１時間処理し導電性微粒子１を得た。
【００９８】
（導電性粒子製造例２）
酸化アルミニウム（住友化学製ＡＫＰ〜３０）１００ｇを水１リットルに分散させ懸濁液とし、この液を70℃に加温した。その懸濁液に塩化第二錫１０ｇと五酸化りん０．３０ｇを２Ｎ塩酸１００ミリリットルに溶かした溶液と１２重量％アンモニア水とを懸濁液のＰＨが７〜８になるように１２分間かけて滴下した。滴下後、懸濁液を濾過、洗浄して得られたケーキを１１０℃で乾燥した。次にこの乾燥粉末を窒素気流中で５００℃１時間処理し導電性微粒子２を得た。
【００９９】
（導電性粒子製造例３）
酸化アルミニウム（住友化学製ＡＫＰ〜３０）１００ｇを水１リットルに分散させ懸濁液とし、この液を７０℃に加温した。その懸濁液に塩化第二錫１５０ｇと五酸化りん４．５ｇを２Ｎ塩酸１．５リットルに溶かした溶液と１２重量％アンモニア水とを懸濁液のＰＨが７〜８になるように３時間かけて滴下した。滴下後、懸濁液を濾過、洗浄して得られたケーキを１１０℃で乾燥した。次にこの乾燥粉末を窒素気流中で５００℃１時間処理し導電性微粒子３を得た。
【０１００】
（導電性粒子製造例４）
酸化アルミニウム（住友化学製ＡＫＰ〜３０）１００ｇを水１リットルに分散させ懸濁液とし、この液を７０℃に加温した。その懸濁液に塩化第二錫６ｇと五酸化りん０．１８ｇを２Ｎ塩酸６０ミリリットルに溶かした溶液と１２重量％アンモニア水とを懸濁液のＰＨが７〜８になるように８分間かけて滴下した。滴下後、懸濁液を濾過、洗浄して得られたケーキを１１０℃で乾燥した。次にこの乾燥粉末を窒素気流中で５００℃１時間処理し導電性微粒子４を得た。
【０１０１】
（導電性粒子製造例５）
酸化アルミニウム（住友化学製ＡＫＰ〜３０）１００ｇを水１リットルに分散させ懸濁液とし、この液を７０℃に加温した。その懸濁液に塩化第二錫１７０ｇと五酸化りん５．１ｇを２Ｎ塩酸１．７リットルに溶かした溶液と１２重量％アンモニア水とを懸濁液のＰＨが７〜８になるように３時間２０分かけて滴下した。滴下後、懸濁液を濾過、洗浄して得られたケーキを１１０℃で乾燥した。次にこの乾燥粉末を窒素気流中で５００℃１時間処理し導電性微粒子５を得た。
【０１０２】
（導電性微粒子製造例６）
導電性微粒子製造例１の酸化アルミニウム（住友化学製ＡＫＰ〜３０）をルチル型酸化チタン（チタン工業製ＫＲ−３１０）に代えた以外は導電性微粒子製造例１と同様にして、導電性微粒子６を得た。
【０１０３】
（導電性微粒子製造例７）
導電性微粒子製造例２の酸化アルミニウム（住友化学製ＡＫＰ〜３０）をルチル型酸化チタン（チタン工業製ＫＲ−３１０）に代えた以外は導電性微粒子製造例２と同様にして、導電性微粒子７を得た。
【０１０４】
（導電性粒子製造例８）
導電性微粒子製造例３の酸化アルミニウム（住友化学製ＡＫＰ〜３０）をルチル型酸化チタン（チタン工業製ＫＲ−３１０）に代えた以外は導電性微粒子製造例３と同様にして、導電性微粒子８を得た。
【０１０５】
（導電性粒子製造例９）
導電性微粒子製造例４の酸化アルミニウム（住友化学製ＡＫＰ〜３０）をルチル型酸化チタン（チタン工業製ＫＲ−３１０）に代えた以外は導電性微粒子製造例４と同様にして、導電性微粒子９を得た。
【０１０６】
（導電性粒子製造例１０）
導電性微粒子製造例５の酸化アルミニウム（住友化学製ＡＫＰ〜３０）をルチル型酸化チタン（チタン工業製ＫＲ−３１０）に代えた以外は導電性微粒子製造例５と同様にして、導電性微粒子１０を得た。
【０１０７】
［導電性微粒子の粉体比抵抗］
粉体比抵抗は、図３に示すように、内径１インチ（２．５４ｃｍ）の円筒状の塩化ビニル管（１）中に試料（導電性微粒子）（３）を５ｇ入れ、その上下を電極（２ａ、２ｂ）で挟み、これら電極をプレス機（図示せず）により、１０ｋｇ／ｃｍ２の圧力を加える。続いて、この加圧した状態で、ＬＣＲメータ（横河−ＨＥＷＬＥＴＴ−ＰＡＣＫＡＲＤ ４２１６Ａ）による測定を行い、抵抗（ｒ）を測定して、下記式から、粉体比抵抗を算出した。
粉体比抵抗（Ω・ｃｍ）＝［（２．５４／２）２×π×ｒ］／Ｈ
ここで、式中、Ｈ（ｃｍ）は圧粉された試料の厚みを表し、ｒは抵抗値を表す。
得られた導電性微粒子の粉体比抵抗を表１に示す。
【０１０８】
【表１】
0005578426.tif 000017
【０１０９】
［実施例（キャリア）］
【実施例１】
【０１１０】
合成例１で得られた樹脂１（共重合体）１００部、触媒としてジルコニウムテトラアセチルアセトネート４部を、フィラーとして導電性微粒子１を５０部用い、トルエンで希釈して、固形分１０wt％の樹脂溶液を得た。芯材として重量平均粒径Ｄｗ＝５９．０μｍのＭｎフェライト粒子を用いて、芯材表面において平均膜厚が０．２０μｍになるように、流動床型コーティング装置を使用して、流動槽内の温度を各７０℃に制御して塗布・乾燥した。得られたキャリアを電気炉中にて、１８０℃／２時間焼成し、キャリアを得た。
【実施例２】
【０１１１】
樹脂１を用い、フィラーとして導電性微粒子２を５０部用いて、実施例１同様にキャリアアを製造した。
【実施例３】
【０１１２】
樹脂１を用い、フィラーとして導電性微粒子３を５０部用いて、実施例１同様にキャリアを製造した。
【実施例４】
【０１１３】
樹脂１を用い、フィラーとして導電性微粒子６を５０部用いて、実施例１同様にキャリアを製造した。
【実施例５】
【０１１４】
樹脂１を用い、フィラーとして導電性微粒子７を５０部用いて、実施例１同様にキャリアを製造した。
【実施例６】
【０１１５】
樹脂１を用い、フィラーとして導電性微粒子８を５０部用いて、実施例１同様にキャリアを製造した。
【実施例７】
【０１１６】
合成例２で得られた樹脂２（共重合体）１００部、触媒としてジルコニウムテトラアセチルアセトネート４部を、フィラーとして導電性微粒子１を５０部用い、トルエンで希釈して、固形分１０wt％の樹脂溶液を得た。  芯材として重量平均粒径Ｄｗ＝５９．０μｍのＭｎフェライト粒子を用いて、芯材表面において平均膜厚が０．２０μｍになるように、流動床型コーティング装置を使用して、流動槽内の温度を各７０℃に制御して塗布・乾燥した。得られたキャリアを電気炉中にて、１８０℃／２時間焼成し、キャリアを得た。
【実施例８】
【０１１７】
樹脂２を用い、フィラーとして導電性微粒子２を５０部用いて、実施例１同様にキャリアを製造した。
【実施例９】
【０１１８】
樹脂２を用い、フィラーとして導電性微粒子３を５０部用いて、実施例１同様にキャリアを製造した。
【実施例１０】
【０１１９】
樹脂２を用い、フィラーとして導電性微粒子６を５０部用いて、実施例１同様にキャリアを製造した。
【実施例１１】
【０１２０】
樹脂２を用い、フィラーとして導電性微粒子７を５０部用いて、実施例１同様にキャリアを製造した。
【実施例１２】
【０１２１】
樹脂２を用い、フィラーとして導電性微粒子８を５０部用いて、実施例１同様にキャリアを製造した。
【０１２２】
［比較例］
（比較例１）
合成例１で得られた樹脂１（共重合体）１００部、触媒としてジルコニウムテトラアセチルアセトネート４部を、フィラーとして導電性微粒子４を５０部用い、トルエンで希釈して、固形分１０ｗｔ％の樹脂溶液を得た。  芯材として重量平均粒径Ｄｗ＝５９．０μｍのＭｎフェライト粒子を用いて、芯材表面において平均膜厚が０．２０μｍになるように、流動床型コーティング装置を使用して、流動槽内の温度を各７０℃に制御して塗布・乾燥した。得られたキャリアを電気炉中にて、１８０℃／２時間焼成し、キャリアを得た。
【０１２３】
（比較例２）
樹脂１を用い、フィラーとして導電性微粒子５を５０部用いて、比較例１同様にキャリアを製造した。
【０１２４】
（比較例３）
樹脂１を用い、フィラーとして導電性微粒子９を５０部用いて、比較例１同様にキャリアを製造した。
【０１２５】
（比較例４）
樹脂１を用い、フィラーとして導電性微粒子１０を５０部用いて、比較例１同様にキャリアを製造した。
【０１２６】
（比較例５）
樹脂２を用い、フィラーとして導電性微粒子４を５０部用いて、比較例１同様にキャリアを製造した。
【０１２７】
（比較例６）
樹脂２を用い、フィラーとして導電性微粒子５を５０部用いて、比較例１同様にキャリアを製造した。
【０１２８】
（比較例７）
樹脂２を用い、フィラーとして導電性微粒子９を５０部用いて、比較施例１同様にキャリアを製造した。
【０１２９】
（比較例８）
樹脂２を用い、フィラーとして導電性微粒子１０を５０部用いて、比較例１同様にキャリアを製造した。
【０１３０】
（比較例９）
樹脂１を用い、フィラーとして導電性微粒子１０を１５部用いて、比較例１同様にキャリアを製造した。
【０１３１】
（比較例１０）
樹脂１を用い、フィラーとして導電性微粒子１０を７２部用いて、比較例１同様にキャリアを製造した。
（表２、３に合わせて）
【０１３２】
［トナー製造例］
ポリエステル樹脂                                            １００部    
［重量平均分子量(Ｍｗ)１８，０００、数平均分子量(Ｍｎ)４０００、ガラス転移点(Ｔｇ)５９℃、軟化点；１２０℃］    
離型剤：カルナウバワックス                                      ５部    
カーボンブラック（＃４４  三菱化学社製）                      １０部
含フッ素４級アンモニウム塩                                      ４部
以上の各成分をヘンシェルミキサーにより十分混合し、２軸式押出し機にて溶融混練し、混練物を圧延冷却した。放冷後カッターミルで粗粉砕し、ついでジェット気流式微粉砕機で微粉砕し、さらに風力分級機を用いて分級して、重量平均粒径７．４μｍのトナー母体粒子を得た。
更に、このトナー母体粒子１００部に対して、疎水性シリカ微粒子（Ｒ９７２：日本アエロジル社製）１．０部を加え、ヘンシェルミキサーで混合して、トナーを得た。
【０１３３】
［現像剤の作成］
実施例１〜１２、比較例１〜１０のキャリア１００部に対して、トナー製造例で得られたトナー（７．４μｍ）を７．０部を加えて、ボールミルで２０分攪拌して、現像剤を作成した。
【０１３４】
［キャリア特性評価］
以下、キャリアの特性の評価方法を示す。
［動的抵抗］
動的抵抗は、図２に示すアルミニウム製の現像スリーブ（１）と電極（３）からなる装置を用い、現像スリーブ（１）上にキャリア（３）を供給し、電極（２）のギャップを１．０ｍｍ、現像スリーブの回転数を２５０ｒｐｍ、電極と現像スリーブ間の印加電圧は２０００Ｖとし、直流抵抗を測定し、電気抵抗ＬｏｇＲ・Ωｃｍを算出し、その値から動的抵抗を算定した。
【０１３５】
［画像品質］
（実機品質評価）
なお、画像品質確認および信頼性試験等の特性試験は、リコー社製  イマジオカラー４０００（リコー製デジタルカラー複写機・プリンタ複合機）を使用し、前記［現像剤の作成］で得られた現像剤を用い、次の現像条件で作成した。
・現像ギャップ（感光体−現像スリーブ）：０．３ｍｍ
・ドクターギャップ（現像スリーブ−ドクター）：０．６５ｍｍ
・感光体線速度：２００ｍｍ／ｓｅｃ
・（現像スリーブ線速度）／（感光体線速度）：１．８０
・書込み密度：６００ｄｐｉ
・帯電電位（Ｖｄ）：−６００Ｖ
・画像部（ベタ原稿）にあたる部分の感光後の電位：−１００Ｖ
・現像バイアス：ＤＣ −５００Ｖ ／交流バイアス成分：２ＫＨｚ、−１００Ｖ〜―
９００Ｖ、５０％ｄｕｔｙ
品質評価は転写紙上で実施。
上記現像条件における、３０ｍｍ×３０ｍｍのベタ部（注1）の中心をＸ−Ｒｉｔｅ９３８分光測色濃度計で、５個所測定し平均値を出した。
注１；現像ポテンシャル４００Ｖ相当箇所＝（露光部電位−現像バイアスＤＣ）＝−１００Ｖ−（−５００Ｖ）
ここで、測定値が１．３〜１．５ならば○を、それ以外なら濃度が適正でないという判断をし×と評価した。
【０１３６】
［スペント］
スペント量の測定については以下に準じる。
まずランニング後または初期のキャリアに対し、トナー成分をメチルエチルケトンで抽出し、乾燥させ、その前後の質量差をスペントトナー量とし、キャリア重量に対するｗｔ％で表示する。
上記測定方法で、１０万枚ランニングしたキャリアと初期キャリアについてそれぞれ測定し、この差をランニング経時におけるスペントトナー量（キャリア重量に対するｗｔ％で表示）として評価する。
0.00以上〜  0.05ｗｔ％未満    ：  ○良好
0.05ｗｔ％以上    ：  ×不良
【０１３７】
［削れ］
１０万枚ランニングしたキャリアと初期キャリアについて、静抵抗の測定を行い、その差（初期キャリア静抵抗値―１０万枚ランニングしたキャリア静抵抗値）を削れによる抵抗低下として評価した。
０．０以上４．０未満  ：  ○
４．０以上  ：  ×
【０１３８】
以上の結果をまとめて表２、表３に示す。
【０１３９】
【表２】
0005578426.tif 000018
【０１４０】
【表３】
0005578426.tif 000019
【符号の説明】
【０１４１】
（図２において）
１      現像スリーブ
２      電極
３      キャリア
（図３において）
１      円筒状の塩化ビニル管
２ａ    電極
２ｂ    電極
３      試料（導電性微粒子）
（図４において）
１ａ    電極
１ｂ    電極
２      フッ素樹脂製容器からなるセル
３      キャリア  
（図５において）  
１０    プロセスカートリッジ
１１    感光体
１２    帯電装置
１３    現像装置
１４    クリーニング装置
【先行技術文献】
【特許文献】
【０１４２】
【特許文献１】特開昭５５−１２７５６９
【特許文献２】特開昭５５−１５７７５１
【特許文献３】特開昭５６−１４０３５８
【特許文献４】特開昭５７−９６３５５
【特許文献５】特開昭５７−９６３５６
【特許文献６】特開昭５８−２０７０５４
【特許文献７】特開昭６１−１１０１６１
【特許文献８】特開昭６２−２７３５７６
【特許文献９】特開２００１−９２１８９号公報
【特許文献１０】特開平０６−２２２６２１号公報
【特許文献１１】特開２００６−３３７８２８号公報
【図１】
0005578426.tif 000026
【図２】
0005578426.tif 000027
【図３】
0005578426.tif 000028
【図４】
0005578426.tif 000029
【図５】
0005578426.tif 000030